(57)【要約】【課題】  エチレン、塩化水素及び酸素から１，２−ジクロロエタンを製造する際の高選択性に優れるオキシ塩素化触媒を提供する。【解決手段】  アルミナ担体に少なくとも塩化銅および周期表１族元素の塩化物を担持した中空円筒形状を有するオキシ塩素化触媒であって、細孔直径３〜１５ｎｍ未満の範囲内の細孔および細孔直径１５〜２５０ｎｍの範囲内の細孔を有するオキシ塩素化触媒。【選択図】    なし【特許請求の範囲】
【請求項１】
アルミナ担体に少なくとも塩化銅および周期表１族元素の塩化物を担持した中空円筒形状を有するオキシ塩素化触媒であって、細孔直径３〜１５ｎｍ未満の範囲内の細孔および細孔直径１５〜２５０ｎｍの範囲内の細孔を有することを特徴とするオキシ塩素化触媒。
【請求項２】
細孔直径３〜１５ｎｍ未満の細孔および細孔直径１５〜２５０ｎｍの細孔の細孔分布が共に１つ以上のピーク頂点を有することを特徴とする請求項１に記載のオキシ塩素化触媒。
【請求項３】
外径３〜６ｍｍ、内径１〜３ｍｍ未満、長さ３〜６ｍｍの中空円筒形状を有することを特徴とする請求項１又は２に記載のオキシ塩素化触媒。
【請求項４】
塩化銅の担持量が８〜２５重量％であることを特徴とする請求項１〜３のいずれかに記載のオキシ塩素化触媒。
【請求項５】
周期表１族元素の塩化物の担持量が１〜２０重量％であることを特徴とする請求項１〜４のいずれかに記載のオキシ塩素化触媒。
【請求項６】
塩化銅１モルに対する周期表１族元素の塩化物の担持量が０．１〜１モルであることを特徴とする請求項１〜５のいずれかに記載のオキシ塩素化触媒。
【請求項７】
周期表１族元素の塩化物が塩化ナトリウム、塩化カリウム、塩化ルビジウム及び塩化セシウムからなる群から選択される１以上の塩化物であることを特徴とする請求項１〜６のいずれかに記載のオキシ塩素化触媒。
【請求項８】
周期表１族元素の塩化物が塩化カリウムであることを特徴とする請求項１〜７のいずれかに記載のオキシ塩素化触媒。
【請求項９】
さらに、塩化マグネシウム、塩化ナトリウムおよび塩化セシウムからなる群から選択される１以上の金属塩化物を担持したことを特徴とする請求項８に記載のオキシ塩素化触媒。
【請求項１０】
細孔直径３〜１５ｎｍ未満の範囲内の細孔および細孔直径１５〜９０ｎｍの範囲内の細孔を有することを特徴とする請求項１〜９のいずれかに記載のオキシ塩素化触媒。
【請求項１１】
細孔直径３〜１５ｎｍ未満の細孔および細孔直径１５〜２５０ｎｍの細孔を有する中空円筒形状のアルミナ担体に、少なくとも塩化銅及び周期表１族元素の塩化物を浸漬法で担持することを特徴とするオキシ塩素触媒の製造方法。
【請求項１２】
請求項１〜１０のいずれかに記載のオキシ塩素化触媒の存在下、エチレン、塩化水素及び酸素のオキシ塩素化反応を行なうことを特徴とする１，２−ジクロロエタンの製造方法。
【発明の詳細な説明】
【技術分野】
【０００１】
本発明は、新規なオキシ塩素化触媒に関するものであり、さらに詳しくは、エチレンから塩化ビニルモノマーの原料として有用な１，２−ジクロロエタンを高選択的に製造する新規なオキシ塩素化触媒及びそれを用いた１，２−ジクロロエタンの製造方法に関する。
【背景技術】
【０００２】
１，２−ジクロロエタンは、エチレンの塩素による直接塩素化法、エチレン、塩化水素および酸素を原料とするオキシ塩素化法、等の方法により製造されている。その中でも、オキシ塩素化法による１，２−ジクロロエタンの製造においては、その製造設備の大型化が進んでおり、１０万トンスケールでの大型装置が稼動している。このような大型装置での生産においては、生産効率上、１，２−ジクロロエタン選択率は重要なファクターであり、たとえ０．１％の選択率向上であってもその経済的価値は極めて大きなものとなる。
【０００３】
そして、エチレン、塩化水素および酸素を原料とするオキシ塩素化反応により１，２−ジクロロエタンを製造する方法として、アルミナ担体に塩化銅および塩化カリウムを担持した中空円筒状のオキシ塩素化触媒を用いる方法が知られており、例えば円筒形の形状寸法が規定されたオキシ塩素化触媒が提案されている（例えば特許文献１参照。）。
【先行技術文献】
【特許文献】
【０００４】
【特許文献１】特開昭５６−１４１８４２号公報（例えば特許請求の範囲参照。）
【発明の開示】
【発明が解決しようとする課題】
【０００５】
しかし、特許文献１により提案されたオキシ塩素化触媒であっても、その１，２−ジクロロエタン選択性はまだ満足できるものではなく、更に１，２−ジクロロエタン選択性の向上したオキシ塩素化触媒が期待されている。
【０００６】
本発明は上記の課題に鑑みてなされたものであり、その目的は高い１，２−ジクロロエタン選択率を発現するオキシ塩素化触媒を提供するものである。
【課題を解決するための手段】
【０００７】
本発明者らは、上記の課題を解決するため鋭意検討を行った結果、特定の細孔、特定形状を有するオキシ塩素化触媒が、高い１，２−ジクロロエタン選択率を示すことを見出し、本発明を完成するに至った。
【０００８】
即ち、本発明は、アルミナ担体に少なくとも塩化銅および周期表１族元素の塩化物を担持した中空円筒形状を有するオキシ塩素化触媒であって、細孔直径３〜１５ｎｍ未満の範囲内の細孔および細孔直径１５〜２５０ｎｍの範囲内の細孔を有することを特徴とするオキシ塩素化触媒に関するものである。
【０００９】
以下、本発明について詳細に説明する。
【００１０】
本発明のオキシ塩素化触媒は、アルミナ担体に少なくとも塩化銅および周期表１族元素の塩化物を担持した中空円筒形状の触媒であり、細孔直径３〜１５ｎｍ未満の範囲内の細孔および細孔直径１５〜２５０ｎｍの範囲内のそれぞれの細孔を有するものである。
【００１１】
ここで、細孔とは、ＩＵＰＡＣにおいては、直径２ｎｍ以下の細孔をマイクロ孔、直径２〜５０ｎｍの細孔をメソ孔、直径５０ｎｍ以上の細孔をマクロ孔と定義されている。本発明においては、細孔直径１〜３００ｎｍ程度のものを細孔と称するものである。本発明における細孔直径は、例えば触媒粒子に水銀を圧入し、圧入時の水銀の圧力から測定する方法（水銀圧入法）により測定することが可能であり、細孔容積は、水銀の細孔への進入容積から算出できる。また、触媒粒子の表面に吸着占有面積のわかったガス分子を吸着させ、ガス分子の凝縮から細孔分布を測定する方法（ガス吸着法）により測定することも可能であり、特に水銀圧入法により測定したものであることが好ましい。
【００１２】
ここで、細孔分布とは、細孔の大きさとその体積の関係を示すものであり、表現方法として、積算細孔容積分布、差分細孔容積分布、微分細孔容積分布（ｄＶ/ｄＤ）、Ｌｏｇ微分細孔容積分布（ｄＶ／ｄ（ｌｏｇＤ））等が知られている。本発明における細孔直径は、Ｌｏｇ微分細孔容積分布（ｄＶ／ｄ（ｌｏｇＤ））で得られる細孔分布により求めることが可能であり、細孔直径とＬｏｇ微分細孔容積の関係から導きだされる細孔分布として示される。
【００１３】
本発明のオキシ塩素化触媒は、細孔直径３〜１５ｎｍ未満の範囲内の細孔および細孔直径１５〜２５０ｎｍの範囲内の細孔を共に有するものであり、細孔直径３〜１５ｎｍ未満の範囲内の細孔および細孔直径１５〜９０ｎｍの範囲内の細孔を共に有するものであることが好ましい。
【００１４】
そして、特に１，２−ジクロロエタン選択率と触媒強度のバランスに優れたオキシ塩素化触媒となることから、これら細孔を細孔分布として表した際に細孔直径３〜１５ｎｍ未満の範囲内及び細孔直径１５〜２５０ｎｍの範囲内のそれぞれに１つ以上のピーク頂点を有するものであることが好ましい。細孔直径３〜１５ｎｍ未満の細孔における細孔分布のピーク頂点の数としては、好ましくは１〜２点であり、さらに好ましくは１点である。また、細孔直径１５〜２５０ｎｍの細孔における細孔分布のピーク頂点の数は、さらに１，２−ジクロロエタン選択率が高い触媒となることから１〜５点が好ましく、特に好ましくは１点である。この際、１，２−ジクロロエタンの選択性と触媒強度に共に優れる触媒となることから、細孔直径３〜１５ｎｍ未満の範囲内のピーク頂点に対する細孔直径１５〜２５０ｎｍの範囲内のピーク頂点の強度比が０．１〜１．０であるものが好ましく、特に０．２〜０．８であるものが好ましい。また、該細孔分布のピーク頂点は、細孔直径５〜１３ｎｍの範囲内および細孔直径２０〜２００ｎｍの範囲内にそれぞれ存在することがより好ましい。
【００１５】
本発明のオキシ塩素化触媒は、アルミナ担体に少なくとも塩化銅および周期表１族元素の塩化物を担持した中空円筒形状を有するものである。ここで、塩化銅としては、塩化第一銅および／または塩化第二銅を挙げることができ、その中でも特に安定性に優れるオキシ塩素化触媒となることから塩化第二銅であることが好ましい。また、オキシ塩素化触媒に担持されている塩化銅の担持量としては、オキシ塩素化触媒が触媒として作用する限りにおいて如何なる制限はなく、その中でも触媒活性に優れるオキシ塩素化触媒となることから８〜２５重量％であることが好ましく、特に１０〜２０重量％であることが好ましい。
【００１６】
周期表１族元素の塩化物の担持量としては、オキシ塩素化触媒が触媒として作用する限りにおいて如何なる制限はなく、その中でも塩化銅の安定性に寄与し触媒活性に優れるオキシ塩素化触媒となることから１〜２０重量％であることが好ましく、特に１〜１０重量％であることが好ましい。また、本発明のオキシ塩素化触媒における塩化銅と周期表１族元素の塩化物の担持割合は、オキシ塩素化触媒が触媒として作用する限りにおいて如何なる制限はなく、その中でも触媒活性と安定性に優れるオキシ塩素化触媒となることからに塩化銅１モルに対し周期表１族元素の塩化物０．１〜３モルであることが好ましく、特に０．２〜１モルであることが好ましい。そして、周期表１族元素の塩化物としては、例えば塩化ナトリウム、塩化カリウム、塩化ルビジウム、塩化セシウム等を挙げることができ、その中でも、オキシ塩素化触媒の安定性が高まるものとなることから塩化カリウムが好ましい。
【００１７】
本発明のオキシ塩素化触媒は、特に触媒活性と安定性に優れたものとなることから、さらに周期表２族元素の塩化物を担持したものであることが好ましい。この際の周期表２族元素の塩化物としては、例えば塩化マグネシウム、塩化カルシウム、塩化ストロンチウム、塩化バリウム等が挙げられ、その中でも、特に塩化マグネシウムであることが好ましい。その際の周期表２族元素の塩化物の担持量としては、好ましくは０．０１〜１０重量％、さらに好ましくは０.１〜５重量％である。また、本発明のオキシ塩素化触媒において周期表１族元素の塩化物として塩化カリウムを用いた場合、特に触媒活性と安定性に優れたものとなることから、さらに塩化カリウムを除く周期表１族元素の塩化物、周期表２族元素の塩化物を担持したものであることが好ましい。この際の塩化カリウムを除く周期表１族元素の塩化物、周期表２族元素の塩化物としては、例えば塩化ナトリウム、塩化ルビジウム、塩化セシウム、塩化マグネシウム、塩化カルシウム、塩化ストロンチウム、塩化バリウム等が挙げられ、その中でも、特に塩化マグネシウム、塩化ナトリウム、塩化セシウムであることが好ましい。その際の塩化カリウムを除く周期表１族元素の塩化物、周期表２族元素の塩化物の担持量としては、好ましくは０．１〜１０重量％、さらに好ましくは１〜５重量％である。
【００１８】
本発明のオキシ塩素化触媒は、触媒活性が高いものとなることから、１００〜３００ｍ２／ｇの表面積を有するものであることが好ましく、特に１２０〜２６０ｍ２／ｇであることが好ましい。また、０．４０〜０．７０ｍＬ／ｇの全細孔容積を有するものであることが好ましく特に０．５６〜０．６５ｍＬ／ｇであることが好ましい。
【００１９】
本発明のオキシ塩素化触媒は、直径方向に対し５〜３０Ｎ（木屋式強度計での測定値。）の圧縮破壊強度を有するものであることが好ましく、特に１０〜２０Ｎであることが好ましい。
【００２０】
本発明のオキシ塩素化触媒は、中空円筒形状を有するものであり、その形状寸法に特に制限はなく、その中でも触媒活性に優れるものとなることから外径２〜８ｍｍ、内径１〜７ｍｍ、長さ２〜８ｍｍの円筒形状であることが好ましく、さらに外径３〜６ｍｍ、内径１〜３ｍｍ未満、長さ３〜６ｍｍであることが好ましい。
【００２１】
本発明のオキシ塩素化触媒を構成するアルミナ担体に特に限定はなく、その中でも細孔を有する多孔質アルミナ担体が好ましく、特に細孔直径３〜１５ｎｍ未満の範囲内の細孔および細孔直径１５〜２５０ｎｍの範囲内の細孔を有する中空円筒形状の多孔質アルミナ担体であることが好ましく、特に細孔直径３〜１５ｎｍ未満の範囲内の細孔および細孔直径１５〜９０ｎｍの範囲内の細孔を共に有するものであることが好ましい。このようなアルミナ担体は、いかなる方法により成形されても差し支えなく、例えば押出成形法または圧縮成形法により成形することができる。
【００２２】
本発明のオキシ塩素化触媒は、いかなる方法により製造されても差し支えなく、例えば細孔直径３〜１５ｎｍ未満の範囲内の細孔および１５〜２５０ｎｍの範囲内の細孔を有する中空円筒形状のアルミナ担体に、少なくとも塩化銅および周期表１族元素の塩化物を担持することにより製造する方法を挙げることができる。その際の担持方法としては、例えば浸漬法、含浸法、共沈殿法、等の方法を挙げることができ、これらの中でも、操作が簡便で、生産性に優れることから、浸漬法であることが好ましい。
【００２３】
この際の浸漬法としては、例えば塩化銅および周期表１族元素の塩化物の溶液に該アルミナ担体を浸漬し、浸漬処理後、アルミナと溶液を分離した後、塩化銅および周期表１族元素の塩化物が付着したアルミナを乾燥、次いで焼成処理を行い、オキシ塩素化触媒を製造する方法を挙げることができる。浸漬液としては、特に制限はなく、塩化銅水溶液、周期表１族元素の塩化物水溶液を挙げることができる。塩化銅水溶液の濃度としては、好ましくは５０〜４００ｇ／ｌであり、さらに好ましくは１００〜３００ｇ／ｌである。また、周期表１族元素の塩化物水溶液の濃度としては、好ましくは２０〜４００ｇ／ｌであり、さらに好ましくは４０〜２００ｇ／ｌである。浸漬時の温度としては、例えば０〜８０℃、好ましくは１０〜５０℃である。浸漬時の圧力としては、通常、常圧である。また、浸漬時間は、温度や塩化銅、周期表１族元素の塩化物の濃度により選択可能であり、通常、１〜１０時間である。浸漬時の雰囲気に特に制限はなく、例えば窒素、アルゴン、ヘリウム等の不活性ガスによって置換して用いることができる。
【００２４】
本発明のオキシ塩素化触媒を浸漬法で製造する場合の塩化銅および周期表１族元素の塩化物の担持順序に制限はなく、例えば塩化銅および周期表１族元素の塩化物を一度に担持する方法、塩化銅および周期表１族元素の塩化物を分割して担持する方法、を挙げることができ、さらに、周期表１族元素の塩化物を塩化カリウムとした際には、前記の塩化カリウムを除く周期表１族元素の塩化物、周期表２族元素の塩化物も必要に応じて各々の塩化物水溶液の状態で担持することができる。
【００２５】
また、乾燥温度としては、０〜２５０℃が好ましく、３０〜２００℃であることが特に好ましい。乾燥時間としては、１〜２０時間が好ましく、特に２〜１０時間であることが好ましい。乾燥中の雰囲気に制限はなく、通常、空気中で行なわれる。また、窒素、アルゴン、ヘリウム等の不活性ガスによって置換して乾燥することもできる。
【００２６】
焼成温度としては、０〜５００℃が好ましく、１００〜４００℃であることが好ましい。焼成時間としては、１〜２０時間が好ましく、特に２〜１０時間であることが好ましい。また、窒素、アルゴン、ヘリウム等の不活性ガスによって置換して焼成することもできる。
【００２７】
本発明のオキシ塩素化触媒は、エチレン、塩化水素および酸素を原料にして１，２−ジクロロエタンを製造する際のオキシ塩素化触媒として用いることが可能であり、特に１，２−ジクロロエタンの選択性に優れる製造方法となるものである。
【００２８】
エチレン、塩化水素および酸素を原料にして、オキシ塩素化反応による１，２−ジクロロエタンを製造する際の反応形式に特に制限はなく、任意の反応形式で行うことが可能であり、例えば、固定床流通式または流動床流通式で行うことができる。これらのうち、装置が簡便なことから固定床流通式で行うことが好ましい。反応温度に特に制限はなく、中でも１，２−ジクロロエタンへ転換が効率的になることから、１００℃〜４００℃が好ましく、特に１５０℃〜３５０℃であることが好ましい。反応圧力に特に制限はなく、通常、絶対圧で０．０１〜２ＭＰａであり、好ましくは０．０５〜１ＭＰａである。また、固定床流通式反応の際のガス時間空間速度（ＧＨＳＶ）は、１，２−ジクロロエタンへ効率的に転換できることから、好ましくは１０ｈｒ−１〜１００００ｈｒ−１、さらに好ましくは３０ｈｒ−１〜８０００ｈｒ−１である。ここで、ガス時間空間速度（ＧＨＳＶ）とは、単位触媒体積当たりの単位時間（ｈｒ）に対するエチレンの供給量を表すものである。
【００２９】
オキシ塩素化反応は発熱反応であることから、必要に応じて希釈剤を触媒層に混合しても良い。希釈剤としては、特に限定されないが、例えばシリカ、アルミナ、カーボン等が用いられる。
【００３０】
なお、エチレン、塩化水素および酸素は、そのまま用いても、不活性ガスで希釈して用いても良い。不活性ガスとしては特に制限されるものではないが、例えば窒素、ヘリウムまたはアルゴン等が挙げられ、これらの不活性ガスは単独で使用するのみならず、二種以上を混合して用いることも可能である。代表的な例として、原料の一つである酸素に空気を用いるいわゆる空気法、空気に酸素を追加して用いる酸素富化法、窒素などの不活性ガスを使用しない酸素法が、工業化プロセスとして広く採用され実施されている。本発明のオキシ塩素化触媒は、いずれのプロセスにも好適に使用することができる。
【発明の効果】
【００３１】
本発明の新規なオキシ塩素化触媒は、エチレンから塩化ビニルモノマーの原料として有用な１，２−ジクロロエタンを高選択的に製造することが可能となり、工業的にも極めて有用である。
【実施例】
【００３２】
以下に、本発明の実施例を示すが、本発明はこれらの実施例に限定されるものではない。
【００３３】
以下に実施例に用いた測定方法および反応評価方法を示す。
【００３４】
＜細孔分布の測定＞
細孔分布の測定は、水銀圧入法細孔分布測定装置（カンタクローム社製、（商品名）ＰｏｒｅＭａｓｔｅｒ  ６０ＧＴ）を用い、細孔直径０．００３６μｍ〜４００μｍの範囲で測定を行った。細孔分布のピークおよびピークの頂点は、Ｌｏｇ微分細孔容積分布（ｄＶ／ｄ（ｌｏｇＤ））、即ち、横軸に細孔直径、縦軸にＬｏｇ微分細孔容積をプロットした図から読み取った。
【００３５】
＜塩化銅の定量＞
銅の定量は誘導結合プラズマ発光分光分析装置（ＩＣＰ−ＡＥＳ、京都光研製、（商品名）ＵＯＰ−１ＭＫＩＩ）を用い、プラズマ電力１．２ｋＷ、測定波長は銅が３２４．７５４ｎｍ、アルミニウムが３９６．１５２ｎｍの測定条件で行った。
【００３６】
＜カリウムの定量＞
カリウムの定量は原子吸光分光光度計（ＡＡ）（ジャーレルアッシュ製、（商品名）ＡＡ８００ＭａｒｋＩＩ）を用い、フレームはアセチレン−エアー、測定波長はナトリウムが５８２５０ｎｍ、カリウムが７６６．５ｎｍの測定条件で行った。
【００３７】
＜反応方法＞
オキシ塩素化触媒の反応評価は、ガラス製反応管（内径２２ｍｍ、長さ６００ｍｍ）を用いた固定床気相流通式反応装置を用いた。ガラス製反応管の中段に、オキシ塩素化触媒を充填し、エチレン、塩化水素、分子状酸素および希釈用窒素を触媒層に供給した。反応温度は電気炉を用いエチレン転化率が８０％になるよう触媒層の温度を制御した。反応出口ガスおよび反応液を採取し、ガスクロマトグラフを用い、ガス成分および液成分を個別に分析した。ガス成分は、ガスクロマトグラフ（島津製作所製、（商品名）ＧＣ−１７００）を用いて分析した。充填剤は、Ｗａｔｅｒｓ社製ＰｏｒａｐａｋＱ（商品名）およびＧＬサイエンス社製ＭＳ−５Ａ（商品名）を用いた。液成分は、ガスクロマトグラフ（島津製作所製、（商品名）ＧＣ−１７００）を用いて分析した。分離カラムは、キャピラリーカラム（ＧＬサイエンス社製、（商品名）ＴＣ−１）を用いた。
【００３８】
実施例１
細孔直径６ｎｍおよび３６ｎｍにそれぞれ細孔分布のピーク頂点を有する中空円筒形状のアルミナ担体（外径５．０ｍｍ、内径１．９ｍｍ、長さ４．７ｍｍ）に水を十分に吸収させた。ＣｕＣｌ２＝１２３ｇ／ｌ、ＫＣｌ＝１０６ｇ／ｌの濃度の塩化銅−塩化カリウム水溶液１６３ｍｌに前記のアルミナ担体３０ｇを浸漬させた。室温で４時間浸漬した後、浸漬液からアルミナ担体を取り出し、マッフル炉を用いて１００℃以上の温度で乾燥させた。その後、１５０〜４００℃で５時間焼成し、外径５．０ｍｍ、内径１．９ｍｍ、長さ４．７ｍｍを有する中空円筒形状のオキシ塩素化触媒（細孔直径９ｎｍおよび４０ｎｍにそれぞれ細孔分布のピーク頂点を有する。）を調製した。調製した触媒の物性および反応評価結果を表１に示す。
【００３９】
実施例２
細孔直径７ｎｍおよび６６ｎｍにそれぞれ細孔分布のピーク頂点を有する中空円筒形状のアルミナ担体（外径５．０ｍｍ、内径１．９ｍｍ、長さ４．６ｍｍ）を用いたこと以外は、実施例１と同様の条件で外径５．０ｍｍ、内径１．９ｍｍ、長さ４．６ｍｍを有する中空円筒形状のオキシ塩素化触媒（細孔直径７ｎｍおよび６２ｎｍにそれぞれ細孔分布のピーク頂点を有する。）を調製し、反応評価を行った。調製した触媒の物性および反応評価結果を表１に示す。
【００４０】
実施例３
細孔直径８ｎｍおよび２０７ｎｍにそれぞれ細孔分布のピーク頂点を有する中空円筒形状のアルミナ担体（外径５．０ｍｍ、内径１．８ｍｍ、長さ４．４ｍｍ）を用いたこと以外は、実施例１と同様の条件で外径５．０ｍｍ、内径１．８ｍｍ、長さ４．４ｍｍを有する中空円筒形状のオキシ塩素化触媒（細孔直径１０ｎｍおよび１９１ｎｍにそれぞれ細孔分布のピーク頂点を有する。）を調製し、反応評価を行った。調製した触媒の物性および反応評価結果を表１に示す。
【００４１】
実施例４
細孔直径５ｎｍおよび１６ｎｍにそれぞれ細孔分布のピーク頂点を有する中空円筒形状のアルミナ担体（外径４．９ｍｍ、内径１．８ｍｍ、長さ４．５ｍｍ）を用いたこと以外は、実施例１と同様の条件で外径４．９ｍｍ、内径１．８ｍｍ、長さ４．５ｍｍを有する中空円筒形状のオキシ塩素化触媒（細孔直径８ｎｍおよび２０ｎｍにそれぞれ細孔分布のピーク頂点を有する。）を調製し、反応評価を行った。調製した触媒の物性および反応評価結果を表１に示す。
【００４２】
比較例１
細孔直径６ｎｍに細孔分布のピーク頂点を有する中空円筒形状のアルミナ担体（外径５．０ｍｍ、内径１．８ｍｍ、長さ４．７ｍｍ）を用いたこと以外は、実施例１と同様の条件で外径５．０ｍｍ、内径１．８ｍｍ、長さ４．７ｍｍを有する中空円筒形状のオキシ塩素化触媒（細孔直径８ｎｍに細孔分布のピーク頂点を有する。）を調製し、反応評価を行った。調製した触媒の物性および反応評価結果を表１に示す。
【００４３】
比較例２
細孔直径６ｎｍおよび３４ｎｍにそれぞれ細孔分布のピーク頂点を有する球形のアルミナ担体（外径５．０ｍｍ）を用いたこと以外は、実施例１と同様の条件で外径５．０ｍｍを有する球形のオキシ塩素化触媒（細孔直径９ｎｍおよび３２ｎｍにそれぞれ細孔分布のピーク頂点を有する。）を調製し、反応評価を行った。調製した触媒の物性および反応評価結果を表１に示す。調製した触媒の性能を表１に示す。
【００４４】
【表１】
2012187569.tif 000002
【産業上の利用可能性】
【００４５】
本発明の新規なオキシ塩素化触媒は、エチレンから塩化ビニルモノマーの原料として有用な１，２−ジクロロエタンを製造する際の触媒として利用することが可能であり、その際の１，２−ジクロロエタンの選択性は極めて高いものとなり、経済的にも優れたものとなる。